(57)【要約】【課題】簡易的且つ任意的に発光色を調整可能な発光ダイオードランプを提供する。【解決手段】発光中心波長が４８４ｎｍ乃至４８６ｎｍの発光ダイオード素子５と、発光色度が色度図上のスペクトル軌跡における５８３ｎｍの点と５８４ｎｍの点とを結ぶ曲線と、４８６ｎｍの点と５８３ｎｍの点とを結ぶ直線と、４８４ｎｍの点と５８４ｎｍの点とを結ぶ直線と、色度頭上のｘ＝０．４７７５，ｙ＝０．４２８３とｘ＝０．４５９４，ｙ＝０．３９７１とを結ぶ直線と、ｘ＝０．４７７５，ｙ＝０．４２８３とｘ＝０．４３４８，ｙ＝０．４１８５とを結ぶ直線とに囲まれた領域内にある点で示される蛍光体７とを設ける。【選択図】図１
2006054371.tif 000002
【特許請求の範囲】
【請求項１】
発光ダイオード素子と、
前記発光ダイオード素子から発せられた光の一部を吸収し、この光とは異なる波長を有する蛍光を発する蛍光体と
を備え、
前記発光ダイオード素子の発光中心波長は、４８４ｎｍ乃至４８６ｎｍであり、
前記蛍光体の発光色度は、ＸＹＺ表色系色度図上のスペクトル軌跡において５８３ｎｍを示す点と５８４ｎｍを示す点とを結ぶ曲線と、４８６ｎｍを示す点と５８３ｎｍを示す点とを結ぶ直線と、４８４ｎｍを示す点と５８４ｎｍを示す点とを結ぶ直線と、前記ＸＹＺ表色系色度図上の座標ｘ＝０．４７７５，ｙ＝０．４２８３で示される点と座標ｘ＝０．４５９４，ｙ＝０．３９７１により示される点とを結ぶ直線と、座標ｘ＝０．４７７５，ｙ＝０．４２８３により示される点と座標ｘ＝０．４３４８，ｙ＝０．４１８５により示される点とを結ぶ直線とに囲まれた領域内にある点で示される
ことを特徴とする発光ダイオードランプ。
【請求項２】
発光ダイオード素子と、
前記発光ダイオード素子から発せられた光の一部を吸収し、この光とは異なる波長を有する蛍光を発する蛍光体と
を備え、
前記発光ダイオード素子の発光中心波長は、４８２．５ｎｍ乃至４８４ｎｍであり、
前記蛍光体の発光色度は、ＸＹＺ表色系色度図上のスペクトル軌跡において５８０ｎｍを示す点と５８３ｎｍを示す点とを結ぶ曲線と、４８４ｎｍを示す点と５８０ｎｍを示す点とを結ぶ直線と、４８２．５ｎｍを示す点と５８３ｎｍを示す点とを結ぶ直線と、前記ＸＹＺ表色系色度図上の座標ｘ＝０．３９３８，ｙ＝０．４０９７で示される点と座標ｘ＝０．３８０５，ｙ＝０．３６４２により示される点とを結ぶ直線とに囲まれた領域内にある点で示される
ことを特徴とする発光ダイオードランプ。
【請求項３】
前記発光ダイオード素子から発せられた光と前記アルファサイアロン蛍光体から発せられた蛍光とが混色することにより発せられる光の色度範囲は、座標ｘ＝０．３２７４，ｙ＝０．３６７３により示される点と、座標ｘ＝０．３２８２，ｙ＝０．３２９７により示される点と、座標ｘ＝０．２９９８，ｙ＝０．３３９６により示される点と、座標ｘ＝０．３０６４，ｙ＝０．３０９１により示される点とを結ぶ四辺形によって表される昼光色の範囲内にあることを特徴とする請求項１又は２に記載の発光ダイオードランプ。
【請求項４】
前記発光ダイオード素子から発せられた光と前記アルファサイアロン蛍光体から発せられた蛍光とが混色することにより発せられる光の色度範囲は、座標ｘ＝０．３６１６，ｙ＝０．３８７５により示される点と、座標ｘ＝０．３５５２，ｙ＝０．３４７６により示される点と、座標ｘ＝０．３３５３，ｙ＝０．３６５９により示される点と、座標ｘ＝０．３３４５，ｙ＝０．３３１４により示される点とを結ぶ四辺形によって表される昼白色の範囲内にあることを特徴とする請求項１又は２に記載の発光ダイオードランプ。
【請求項５】
前記発光ダイオード素子から発せられた光と前記アルファサイアロン蛍光体から発せられた蛍光とが混色することにより発せられる光の色度範囲は、座標ｘ＝０．３９３８，ｙ＝０．４０９７により示される点と、座標ｘ＝０．３８０５，ｙ＝０．３６４２により示される点と、座標ｘ＝０．３６５６，ｙ＝０．３９０５により示される点と、座標ｘ＝０．３５８４，ｙ＝０．３４９９により示される点とを結ぶ四辺形によって表される白色の範囲内にあることを特徴とする請求項１又は２に記載の発光ダイオードランプ。
【請求項６】
前記発光ダイオード素子から発せられた光と前記アルファサイアロン蛍光体から発せられた蛍光とが混色することにより発せられる光の色度範囲は、座標ｘ＝０．４３４１，ｙ＝０．４２３３により示される点と、座標ｘ＝０．４１７１，ｙ＝０．３８４６により示される点と、座標ｘ＝０．４０２１，ｙ＝０．４０７６により示される点と、座標ｘ＝０．３９０３，ｙ＝０．３７１９により示される点とを結ぶ四辺形によって表される温白色の範囲内にあることを特徴とする請求項１に記載の発光ダイオードランプ。
【請求項７】
前記発光ダイオード素子から発せられた光と前記アルファサイアロン蛍光体から発せられた蛍光とが混色することにより発せられる光の色度範囲は、座標ｘ＝０．４７７５，ｙ＝０．４２８３により示される点と、座標ｘ＝０．４５９４，ｙ＝０．３９７１により示される点と、座標ｘ＝０．４３４８，ｙ＝０．４１８５により示される点と、座標ｘ＝０．４２１４，ｙ＝０．３８８７により示される点とを結ぶ四辺形によって表される電球色の範囲内にあることを特徴とする請求項１に記載の発光ダイオードランプ。
【請求項８】
前記蛍光体は、２価のユーロピウムにより賦活されたカルシウム固溶アルファサイアロン蛍光体であることを特徴とする請求項１乃至７のいずれか１項に記載の発光ダイオードランプ。
【発明の詳細な説明】
【技術分野】
【０００１】
本発明は、発光ダイオード素子と、前記発光ダイオード素子から発せられた光の一部を吸収し、この光とは異なる波長を有する蛍光を発する蛍光体とを備える発光ダイオードランプに関する。
【背景技術】
【０００２】
青色光等の短波長の光を発する発光ダイオード素子と、この発光ダイオード素子から発せられた光の一部または全部を吸収することにより励起され、より長波長の黄色等の蛍光を発する蛍光物質を備える白色発光ダイオードは、様々な用途に用いられている。
【０００３】
このような白色発光ダイオードの一例としては、化合物半導体青色発光ダイオード素子と、これから発せられた青色光を吸収し、青色の補色である黄色の蛍光を発するセリウムで付活されたイットリウム・アルミニウム・ガーネット（Yttrium Aluminum Garnet：ＹＡＧ）系蛍光体とからなるものが挙げられる（例えば、特許文献１を参照のこと）。
【０００４】
また、このＹＡＧ系蛍光体にガドリニウムやガリウムを添加することにより色度調整をすることも考案されている（例えば、非特許文献１を参照のこと）。
【０００５】
また、上記のＹＡＧ系蛍光体のかわりにアルファサイアロン蛍光体用いることによっても白色発光ダイオードを実現できる（例えば、特許文献２を参照のこと）。
【特許文献１】特許第２９２７２７９号公報
【特許文献２】特開２００２−３６３５５４号公報
【非特許文献１】向井孝志・中村修二「白色および紫外ＬＥＤ」応用物理第６８巻第２号（１９９９）
【発明の開示】
【発明が解決しようとする課題】
【０００６】
しかしながら、上記の白色発光ダイオードには、以下の解決すべき課題が存在する。
【０００７】
図１０は、ＣＩＥ１９３１表色系（あるいはＸＹＺ表色系）の色度図である。
【０００８】
白色領域の５個の四角形（ＡからＥ）は、ＪＩＳ  Ｚ  ９１１２「蛍光ランプの光源色及び演色性による区分」の表１における蛍光ランプの光源色の色度範囲を示している。
【０００９】
具体的には、左の相関色温度の高い方から右の相関色温度の低い方の順に昼光色（Ａ）、昼白色（Ｂ）、白色（Ｃ）、温白色（Ｄ）、電球色（Ｅ）の色度範囲を示している。
【００１０】
図左下の●（４６０ｎｍ）は、青色発光ダイオードの色度座標であり、図右上のＹＡＧ蛍光体の●がＹＡＧ系蛍光体の色度座標である。
【００１１】
蛍光体の塗布量を調節することにより、発光ダイオードの色度はこの２点間を結ぶ直線上の座標をとり、また、蛍光体の塗布量を適切にすることにより、「白色光」が実現できる。
【００１２】
非特許文献１では、ＹＡＧ系蛍光体の色度調整技術について述べられているが、その調整可能範囲では電球色光を発する発光ダイオードランプは実現できないという問題があった。
【００１３】
また、上記の電球色発光ダイオードランプを実現するためには２種類以上の蛍光体を混合して使用する必要があった。
【００１４】
このような事情に鑑み本発明は、簡易的且つ任意的に発光色を調整可能な発光ダイオードランプを提供することを目的とする。
【課題を解決するための手段】
【００１５】
請求項１に記載の本発明は、発光ダイオード素子と、発光ダイオード素子から発せられた光の一部を吸収し、この光とは異なる波長を有する蛍光を発する蛍光体とを備え、発光ダイオード素子の発光中心波長は、４８４ｎｍ乃至４８６ｎｍであり、蛍光体の発光色度は、ＸＹＺ表色系色度図上のスペクトル軌跡において５８３ｎｍを示す点と５８４ｎｍを示す点とを結ぶ曲線と、４８６ｎｍを示す点と５８３ｎｍを示す点とを結ぶ直線と、４８４ｎｍを示す点と５８４ｎｍを示す点とを結ぶ直線と、ＸＹＺ表色系色度図上の座標ｘ＝０．４７７５，ｙ＝０．４２８３で示される点と座標ｘ＝０．４５９４，ｙ＝０．３９７１により示される点とを結ぶ直線と、座標ｘ＝０．４７７５，ｙ＝０．４２８３により示される点と座標ｘ＝０．４３４８，ｙ＝０．４１８５により示される点とを結ぶ直線とに囲まれた領域内にある点で示されることを要旨とする。
【００１６】
請求項２に記載の本発明は、発光ダイオード素子と、発光ダイオード素子から発せられた光の一部を吸収し、この光とは異なる波長を有する蛍光を発する蛍光体とを備え、発光ダイオード素子の発光中心波長は、４８２．５ｎｍ乃至４８４ｎｍであり、蛍光体の発光色度は、ＸＹＺ表色系色度図上のスペクトル軌跡において５８０ｎｍを示す点と５８３ｎｍを示す点とを結ぶ曲線と、４８４ｎｍを示す点と５８０ｎｍを示す点とを結ぶ直線と、４８２．５ｎｍを示す点と５８３ｎｍを示す点とを結ぶ直線と、ＸＹＺ表色系色度図上の座標ｘ＝０．３９３８，ｙ＝０．４０９７で示される点と座標ｘ＝０．３８０５，ｙ＝０．３６４２により示される点とを結ぶ直線とに囲まれた領域内にある点で示されることを要旨とする。
【００１７】
請求項３に記載の本発明は、請求項１又は２に記載の発明において、発光ダイオード素子から発せられた光とアルファサイアロン蛍光体から発せられた蛍光とが混色することにより発せられる光の色度範囲は、座標ｘ＝０．３２７４，ｙ＝０．３６７３により示される点と、座標ｘ＝０．３２８２，ｙ＝０．３２９７により示される点と、座標ｘ＝０．２９９８，ｙ＝０．３３９６により示される点と、座標ｘ＝０．３０６４，ｙ＝０．３０９１により示される点とを結ぶ四辺形によって表される昼光色の範囲内にあることを要旨とする。
【００１８】
請求項４に記載の本発明は、請求項１又は２に記載の発明において、発光ダイオード素子から発せられた光とアルファサイアロン蛍光体から発せられた蛍光とが混色することにより発せられる光の色度範囲は、座標ｘ＝０．３６１６，ｙ＝０．３８７５により示される点と、座標ｘ＝０．３５５２，ｙ＝０．３４７６により示される点と、座標ｘ＝０．３３５３，ｙ＝０．３６５９により示される点と、座標ｘ＝０．３３４５，ｙ＝０．３３１４により示される点とを結ぶ四辺形によって表される昼白色の範囲内にあることを要旨とする。
【００１９】
請求項５に記載の本発明は、請求項１又は２に記載の発明において、発光ダイオード素子から発せられた光とアルファサイアロン蛍光体から発せられた蛍光とが混色することにより発せられる光の色度範囲は、座標ｘ＝０．３９３８，ｙ＝０．４０９７により示される点と、座標ｘ＝０．３８０５，ｙ＝０．３６４２により示される点と、座標ｘ＝０．３６５６，ｙ＝０．３９０５により示される点と、座標ｘ＝０．３５８４，ｙ＝０．３４９９により示される点とを結ぶ四辺形によって表される白色の範囲内にあることを要旨とする。
【００２０】
請求項６に記載の本発明は、請求項１に記載の発明において、発光ダイオード素子から発せられた光とアルファサイアロン蛍光体から発せられた蛍光とが混色することにより発せられる光の色度範囲は、座標ｘ＝０．４３４１，ｙ＝０．４２３３により示される点と、座標ｘ＝０．４１７１，ｙ＝０．３８４６により示される点と、座標ｘ＝０．４０２１，ｙ＝０．４０７６により示される点と、座標ｘ＝０．３９０３，ｙ＝０．３７１９により示される点とを結ぶ四辺形によって表される温白色の範囲内にあることを要旨とする。
【００２１】
請求項７に記載の本発明は、請求項１に記載の発明において、発光ダイオード素子から発せられた光とアルファサイアロン蛍光体から発せられた蛍光とが混色することにより発せられる光の色度範囲は、座標ｘ＝０．４７７５，ｙ＝０．４２８３により示される点と、座標ｘ＝０．４５９４，ｙ＝０．３９７１により示される点と、座標ｘ＝０．４３４８，ｙ＝０．４１８５により示される点と、座標ｘ＝０．４２１４，ｙ＝０．３８８７により示される点とを結ぶ四辺形によって表される電球色の範囲内にあることを要旨とする。
【００２２】
請求項８に記載の本発明は、請求項１乃至７のいずれか１項に記載の発明において、蛍光体は、２価のユーロピウムにより賦活されたカルシウム固溶アルファサイアロン蛍光体であることを要旨とする。
【発明の効果】
【００２３】
本発明によれば、簡易的且つ任意的に発光色を調整可能であり、さらに発光効率及び耐久性が向上された発光ダイオードランプを提供することが可能となる。
【発明を実施するための最良の形態】
【００２４】
＜本発明におけるＣａ固溶アルファサイアロン蛍光体について＞
本発明は、簡易的且つ任意的に発光色を調整可能な発光ダイオードランプに関するが、これは本発明のＣａ固溶アルファサイアロン蛍光体により実現されている。したがって、発光デバイスについての説明を行う前に本発明のＣａ固溶アルファサイアロン蛍光体について説明する。
【００２５】
「第１の蛍光体について」
上記の課題を解決するにあたり、本発明では、発光中心波長が４８５ｎｍの青色発光ダイオード素子と、Ｃａ固溶アルファサイアロン蛍光体（第１の蛍光体）とを用いる。
【００２６】
図５に示すように、この組み合わせならば、蛍光体の量を適切に調節するだけで、同一の材料・同一の工程で昼光色、昼白色、白色、温白色、電球色の全てを実現することができる。
【００２７】
さらに、人間の視感度は波長５５５ｎｍで最も強くなるため、発光中心波長が４８５ｎｍの光は、波長が４６０ｎｍの光と比較して明るく感じる。これにより、発光効率が向上された発光ダイオードランプが実現できる。
【００２８】
また、発光ダイオード素子の発光中心波長が４６０ｎｍから４８５ｎｍになったことで、封止樹脂の劣化も抑制され、耐久性が向上、換言すれば長寿命化される。
【００２９】
図６は、図５に示した第１の蛍光体を波長４８５ｎｍの光で励起した際の発光スペクトルを示す図である。その色度座標はｘ＝０．５３１，ｙ＝０．４６１であり、主波長は５８３．６ｎｍである。
【００３０】
次に、図７を参照しつつ、昼光色、昼白色、白色、温白色、電球色の全てを実現するための発光ダイオード素子の波長範囲と蛍光体について検討する。
【００３１】
図７のスペクトル軌跡における４８６ｎｍの座標と５８３ｎｍの座標とを結ぶ直線を直線Ａ，４８４ｎｍの座標と５８４ｎｍの座標とを結ぶ直線を直線Ｂとする。
【００３２】
図示するとおり、発光ダイオード素子の発光中心波長は、４８４ｎｍ乃至４８６ｎｍであり、発光色度座標が直線Ａ、直線Ｂ、スペクトル軌跡上の５８３ｎｍを示す点と５８４ｎｍを示す点とを結ぶ曲線、電球色色度範囲線（Ｅ）によって囲まれた領域内にある蛍光体であれば、昼光色、昼白色、白色、温白色、電球色の全てを実現できることがわかる。なお、図中の黒丸は、第１の蛍光体の色度座標である。
【００３３】
次に、第１の蛍光体の詳細について説明する。  
第１の蛍光体は、２価のユーロピウム（Ｅｕ）で付活されたカルシウム（Ｃａ）固溶アルファサイアロン蛍光体であり、一般式ＣａxＳｉ12-(m+n)Ａｌ(m+n)ＯnＮ16-n：Ｅｕ2+yで表され、ｘ＝０．７５，ｍ＝１．７４９９，ｎ＝０．８７４９５，ｙ＝０．０８３３である。
【００３４】
出発原料としては、アルファ窒化珪素（αＳｉ3Ｎ4）、窒化アルミニウム（ＡｌＮ）、炭酸カルシウム（ＣａＣＯ3）、酸化ユーロピウム（Ｅｕ2Ｏ3）を用い、これらを秤量・混合した。
【００３５】
焼結は粉末のまま実施し、乾燥した粉末の状態で乳鉢をもちいて十分にほぐし、ＪＩＳ  Ｚ  ８８０１に準拠した公称目開き６３μｍのステンレス製の試験用網ふるいにかけて全てを粒径６３μｍ以下の粉末の状態にした。
【００３６】
また、焼結にはガス加圧焼結装置を用い、試料を窒化ホウ素製の蓋付き容器に収め、さらにガス加圧焼結装置内に収容し、窒素雰囲気中でガス加圧焼結を実施した。
【００３７】
なお、この際の圧力は１ＭＰａ、焼結温度は１７００℃、この焼結温度での保持時間は８時間とした。
【００３８】
焼結後、装置から取り出した段階では一つの塊のようになっているものを乳鉢上でわずかな力を加え、粉末状にくずした。
【００３９】
なお、発光スペクトルの測定にあたっては、標準光源を用いて校正した分光蛍光光度計を用いた。
【００４０】
また、上記の青色発光ダイオード素子は、ＩｎＧａＮ青色発光ダイオード素子であって、その発光中心波長は４８５ｎｍである。
【００４１】
なお、波長４８５ｎｍは、ＪＩＳ  Ｚ  ８１１０の参考付図１系統色名の一般的な色度区分によれば青色と青緑色の境界付近に位置するが、ここでは青色発光ダイオード素子と呼称する。
【００４２】
「第２の蛍光体について」
以下、図８を参照しつつ、昼光色、昼白色、白色のみを実現するための発光ダイオード素子及び蛍光体（第２の蛍光体）について検討する。
【００４３】
なお、図中のスペクトル軌跡の４８４ｎｍの座標と５８０ｎｍの座標とを結ぶ直線を直線Ｃ、４８２．５ｎｍの座標と５８３ｎｍの座標とを結ぶ直線を直線Ｄとする。
【００４４】
図示するとおり、発光ダイオード素子の発光中心波長は波長４８２．５ｎｍ乃至４８４ｎｍであり、発光色度座標が直線Ｃ、直線Ｄ、スペクトル軌跡上の５８０ｎｍを示す点と５８３ｎｍを示す点とを結ぶ曲線、白色色度範囲線（Ｃ）によって囲まれた領域内にある蛍光体であれば、昼光色、昼白色、白色の全てを実現できることがわかる。なお、図中の黒丸は、第２の蛍光体の色度座標である。
【００４５】
図９は、図８に示した第２の蛍光体を波長４８４ｎｍの光で励起した際の発光スペクトルを示す図である。その色度座標はｘ＝０．５２２，ｙ＝０．４６２であり、主波長は５８２．８ｎｍである。
【００４６】
また、この第２の蛍光体も２価のユーロピウム（Ｅｕ）で付活されたカルシウム（Ｃａ）固溶アルファサイアロン蛍光体であり、一般式ＣａxＳｉ12-(m+n)Ａｌ(m+n)ＯnＮ16-n：Ｅｕ2+yで表され、ｘ＝０．７５，ｍ＝１．７４９９，ｎ＝０．８７４９５，ｙ＝０．０８３３である。
【００４７】
出発原料としては、アルファ窒化珪素（αＳｉ3Ｎ4）、窒化アルミニウム（ＡｌＮ）、炭酸カルシウム（ＣａＣＯ3）、酸化ユーロピウム（Ｅｕ2Ｏ3）を用い、これらを秤量・混合した。
【００４８】
焼結は粉末のまま実施し、乾燥した粉末の状態で乳鉢をもちいて十分にほぐし、ＪＩＳ  Ｚ  ８８０１に準拠した公称目開き１２５μｍのステンレス製の試験用網ふるいにかけて全てを粒径１２５μｍ以下の粉末の状態にした。
【００４９】
また、焼結にはガス加圧焼結装置を用い、試料を窒化ホウ素製の蓋付き容器に収め、さらにガス加圧焼結装置内に収容し、窒素雰囲気中でガス加圧焼結を実施した。
【００５０】
なお、この際の圧力は１ＭＰａ、焼結温度は１７００℃、この焼結温度での保持時間は２４時間とした。
【００５１】
焼結後、装置から取り出した段階では一つの塊のようになっているものを乳鉢上でわずかな力を加え、粉末状にくずした。その後、遊星ボールミルにより１２時間粉砕し、微細な粉末とした。
【００５２】
＜実施例＞
次に、本発明の実施例、つまり本発明のＣａ固溶アルファサイアロン蛍光体を備える発光ダイオードランプについて説明するが、これらの実施例は、あくまでも本発明の説明のためのものであり、本発明の範囲を制限するものではない。したがって、当業者であれば、これらの各要素又は全要素を含んだ各種の実施例を採用することが可能であるが、これらの実施例も本発明の範囲に含まれる。
【００５３】
また、以下の実施例を説明するための全図において、同一の要素には同一の符号を付与し、これに関する反復説明は省略する。
【実施例１】
【００５４】
図１は、本発明の第１の実施例（実施例１）に係る砲弾型発光ダイオードランプ（発光デバイス）１の斜視図であり、図２は、この砲弾型発光ダイオードランプ１の断面図である。
【００５５】
砲弾型発光ダイオードランプ１は、上部がレンズ状の球面となっている略円筒形状、換言すれば砲弾と類似した形状を有し、リードワイヤ２及び３と、青色の光を発する発光中心波長が４８５ｎｍの青色発光ダイオード素子５と、ボンディングワイヤ６と、上記の第１の蛍光体もしくは第２の蛍光体であるＣａ固溶アルファサイアロン蛍光体（以下、適宜“アルファサイアロン蛍光体”と呼称する）７と、樹脂８及び９とからなり、リードワイヤ２及び３の下部は露出している。
【００５６】
リードワイヤ２の上端部には、凹部４が設けられ、この凹部４に青色発光ダイオード素子５が載置され、その下部に設けられた電極（図示せず）と凹部４の底面とが導電性ペーストにより電気的に接続され、その上部に設けられた電極（図示せず）とリードワイヤ３とがボンディングワイヤ６により電気的に接続されている。
【００５７】
また、凹部４を含む青色発光ダイオード素子５の近傍は樹脂８により封止され、この樹脂８中にはアルファサイアロン蛍光体７が分散されている。
【００５８】
また、上記のリードワイヤ２及び３、青色発光ダイオード素子５、ボンディングワイヤ６、樹脂８は、樹脂９により封止されている。
【００５９】
なお、樹脂８及び９はともに透明であり、同一のエポキシ樹脂である。
【００６０】
次に、上記の砲弾型発光ダイオードランプ１の作製手順を示す。  
第１の工程では、凹部４に青色発光ダイオード素子５を導電性ペーストを用いてダイボンディングする。
【００６１】
第２の工程では、青色発光ダイオード素子５ともう一方のリードワイヤ３とをボンディングワイヤ６によりワイヤボンディングする。
【００６２】
第３の工程では、アルファサイアロン蛍光体７を分散させた樹脂８で青色発光ダイオード素子５を被覆するように凹部４にプレデップし、樹脂８を硬化させる。
【００６３】
第４の工程では、リードワイヤ２及び３の上部、青色発光ダイオード素子５、樹脂８を樹脂９で包囲し、硬化させる。なお、この第４の工程は一般にキャスティングにより実施される。
【００６４】
また、リードワイヤ２及び３は、一体的に作製することが可能であり、この場合、これらはその下部が連結された形状を有している。このような一体的に作製されたリードワイヤを用いるにあたっては、工程４の後にリードワイヤ２及び３を連結する部分を除去し、リードワイヤ２及び３を別個の部材とする第５の工程が設けられる。
【００６５】
なお、上記の工程３において樹脂８中に分散されるアルファサイアロン蛍光体７の量に応じて、砲弾型発光ダイオードランプ１から発せられる光（混色光）の色（昼光色光、昼白色光、白色光、温白色光、電球色光のいずれか）が定まる。
【実施例２】
【００６６】
図３は、本発明の第２の実施例（実施例２）に係るチップ型発光ダイオードランプ１０の斜視図であり、図４は、このチップ型発光ダイオードランプ１０の断面図である。
【００６７】
チップ型発光ダイオードランプ１０は、青色発光ダイオード素子５と、アルミナセラミックス基板１１と、リードワイヤ１２及び１３と、側面部材１５と、ボンディングワイヤ１６と、樹脂１７及び１８とからなる。
【００６８】
アルミナセラミックス基板１１は、四角形であり、可視光線の反射率が高い。
【００６９】
リードワイヤ１２及び１３は、アルミナセラミックス基板１１上に設けられ、その端部はアルミナセラミックス基板１１の外部に突出している。
【００７０】
また、リードワイヤ１２のもう一方の端部は、アルミナセラミックス基板１１の中央部に位置しており、その上に青色発光ダイオード素子５が載置され、その下部に設けられた電極（図示せず）とリードワイヤ１２とが導電性ペーストにより電気的に接続され、その上部に設けられた電極（図示せず）とリードワイヤ１３とがボンディングワイヤ１６により電気的に接続されている。
【００７１】
また、蛍光体７は、樹脂１７中に分散され、この樹脂１７は、青色発光ダイオード素子５全体を封止している。
【００７２】
また、側面部材１５には、その中央部に円形状の空間部１４が設けられており、アルミナセラミックス基板１１上に固定されている。
【００７３】
上記の空間部１４は、青色発光ダイオード素子５と、アルファサイアロン蛍光体７が分散された樹脂１７を収容するためのものであり、内壁面は傾斜している。これは、光を上方に取り出すための反射面であって、曲面形状は光の反射方向を考慮して決定される。
【００７４】
また、少なくとも反射面を構成する面は、白色または金属光沢を持った可視光線反射率が高い材料製となっている。なお、本実施例では、側面部材１５を白色のシリコーン樹脂によって作製した。
【００７５】
また、樹脂１８は、空間部１４に充填され、青色発光ダイオード素子５を封止している樹脂１７をさらに封止している。
【００７６】
なお、樹脂１７及び１８はともに透明であり、同一のエポキシ樹脂である。
【００７７】
また、このチップ型発光ダイオードランプ１０の製造方法は、アルミナセラミックス基板１１にリードワイヤ１２及び１３を固定する工程を除いては、前記の砲弾型発光ダイオードランプ１の製造方法と略同一である。
【００７８】
以上のとおり本発明によれば、発光ダイオードランプから発せられる光の色の調整を蛍光体の量を調整することのみにより行うことができるため、同一の材料・同一の工程で、昼光色発光ダイオードランプ、昼白色発光ダイオードランプ、白色発光ダイオードランプ・温白色発光ダイオードランプ、電球色発光ダイオードランプを実現できる。
【００７９】
また、発光ダイオード素子の発光中心波長を従来の４６０ｎｍから４８５ｎｍへと長波長化させたことにより、比視感度が大きくなり、発光ダイオードランプの発光効率が改善でき、これに加えて、樹脂の劣化（透明度の低下）の程度が低減できるとともに発光ダイオードランプを長寿命できる。
【００８０】
したがって、簡易的且つ任意的に発光色を調整可能であり、さらに発光効率及び耐久性が向上された発光ダイオードランプを提供することが可能となる。
【図面の簡単な説明】
【００８１】
【図１】本発明の実施例１に係る砲弾型白色発光ダイオードランプの斜視図である。
【図２】図１の砲弾型白色発光ダイオードランプの断面図である。
【図３】本発明の実施例２に係るチップ型白色発光ダイオードランプの斜視図である。
【図４】図３のチップ型白色発光ダイオードランプの断面図である。
【図５】昼光色、昼白色、白色、温白色及び電球色の色度範囲を示す図である。
【図６】アルファサイアロン蛍光体が波長４８５ｎｍの光で励起した際の発光スペクトルを示す図である。
【図７】青色発光ダイオード素子の波長範囲とアルファサイアロン蛍光体の色度範囲を示す図である。
【図８】青色発光ダイオード素子の波長範囲とアルファサイアロン蛍光体の色度範囲を示す図である。
【図９】アルファサイアロン蛍光体が波長４８４ｎｍの光で励起した際の発光スペクトルを示す図である。
【図１０】ＸＹＺ表色系色度図である。
【符号の説明】
【００８２】
１    砲弾型発光ダイオードランプ
２、３、１２、１３    リードワイヤ
４    凹部
５    青色発光ダイオード素子
６、１６    ボンディングワイヤ
７    アルファサイアロン蛍光体
８、９、１７、１８    樹脂
１０    チップ型発光ダイオードランプ
１１    アルミナセラミックス基板
１４    空間部
１５    側面部材
【図１】
2006054371.tif 000003
【図２】
2006054371.tif 000004
【図３】
2006054371.tif 000005
【図４】
2006054371.tif 000006
【図５】
2006054371.tif 000007
【図６】
2006054371.tif 000008
【図７】
2006054371.tif 000009
【図８】
2006054371.tif 000010
【図９】
2006054371.tif 000011
【図１０】
2006054371.tif 000012